Жаростойкий сплав на основе железа
HEAT-RESISTANT IRON-BASED ALLOY

Изобретение относится к области металлургии, в частности, к составам сплавов на основе железа, которые могут быть использованы для изготовления деталей тепловых агрегатов.
2
Известен жаростойкий сплав на основе железа, содержащий, мас. %: углерод 0,1-0,15; кремний 1,5-2,0; алюминий 18,0-20,0; хром 1,5-2,0; железо - остальное [1]. Жаростойкость такого сплава (привес за 100 ч при температуре 1000°С) составляет 3,8-4,6 г/м⋅ч.
Задачей изобретения является повышение жаростойкости сплава.
Технический результат достигается тем, что жаростойкий сплав на основе железа, содержащий углерод, кремний, алюминий, хром, железо, дополнительно содержит молибден и бор, при следующем соотношении компонентов, мас. %: углерод 0,1-0,15; кремний 1,5-2,0; алюминий 18,0-20,0; хром 15,0-20,0; молибден 0,2-0,3; бор 0,5-1,5; железо - остальное.
В таблице приведены составы сплава.
Повышение жаростойкости сплава обусловлено комплексным влиянием компонентов, входящих в его состав. Хром и алюминий препятствуют росту окалины. Бор обеспечивает равномерность нагрева изделия из сплава. Алюминий увеличивает вязкость сплава, молибден препятствует возникновению и развитию трещин.
Сплав может быть выплавлен в электропечах. Отливки подвергают закалке с температуры 860°С в масле, отпуску при температуре 520°С в масле.
Источник информации
1. SU 1520137, С22С 38/14, 1988.